반도체 제조 공정에서 패턴이 미세화 됨에 따라 노광(photo-lithography) 공정의 해상도 확보를 위해 감광막(photoresist)의 두께가 지속적으로 감소되고 있다. 이에 따라, 두꺼운 하층막이 완전히 식각되기 전에 감광막 패턴이 먼저 제거되어 하부 절연막 패턴을 형성할 수 없게 되는 문제가 있는 바, 근래에는 감광막 하부에 주로 탄화수소(hydro-carbon) 화합물을 이용한 탄소막(비정질탄소막, ACL; amorphous carbon layer)을 별도로 추가하여 하드마스크(hardmask)로 이용하고 있다.그러나 최근 3차원 수직 적층형 낸드 플래시(3D V-NAND flash) 및 DRAM 커패시터(capacitor) 공정 등에서는 수 마이크로미터(㎛) 수준의 두꺼운 다층 절연막(산화막, 질화막 등)을 증착한 후, 하부 층과의 전기적 연결을 위해 종횡비(A/R, aspect ratio)가 30:1 이상인 패턴을 형성할 필요가 있다.이 경우, 종래의 탄소막 하드마스크를 사용하게 되면 장시간의 식각 공정이 진행되는 동안 하드마스크 패턴이 유지되지 못하여 하층막 패턴 구현이 어렵기 때문에, 이를 극복할 수 있는 새로운 고선택비의 하드마스크 물질에 대한 요구가 증대되고 있는 실정이다.상기와 같은 문제점을 해결하기 위하여, [선행기술문헌1]에는 탄소막을 형성하는 과정에서 수소 가스를 추가로 투입하여 박막의 밀도를 증가시키고 식각 후 플라즈마에 의한 제거가 가능한 하드마스크 물질의 제조 방법이 개시되어 있고, [선행기술문헌2]에는 탄화수소 가스에 헬륨 가스를 첨가하여 다이아몬드 유사(DLC; diamond-like carbon) 탄소막을 제조하는 방법이 개시되어 있다.그러나 상기 방법들은 여전히 벤젠 구조를 갖는 액상 단량체(monomer)를 사용하여 고분자 구조 내에 다공성(porous) 구조의 벤젠이 상당량 포함되기 때문에 박막의 밀도를 증가시키는데 한계가 있고, 이에 따라 최근에 더욱 심각히 요청되는 하드마스크 물질의 식각 선택비의 증가에 대응하기에는 역부족인 상황이다.   따라서, 상기 선행기술의 방법들을 실제 제조 공정에 적용하기에는 많은 어려움이 있는 실정이다. [선행기술문헌1] 일본공개특허 JP 2013-0526783 (2013. 6. 24 공개)[선행기술문헌2] 미국등록특허 US 5,470,661 (1995. 11. 28. 등록).
이 문장들은 임의의 순서로 섞여 있습니다. 모든 문장을 활용하여 원본 단락의 순서와 내용을 올바른 순서로 재구성하세요.
#문장 리스트: ['반도체 제조 공정에서 패턴이 미세화 됨에 따라 노광(photo-lithography) 공정의 해상도 확보를 위해 감광막(photoresist)의 두께가 지속적으로 감소되고 있다.', '등록).', '11.', '24 공개)[선행기술문헌2] 미국등록특허 US 5,470,661 (1995.', '[선행기술문헌1] 일본공개특허 JP 2013-0526783 (2013.', '  따라서, 상기 선행기술의 방법들을 실제 제조 공정에 적용하기에는 많은 어려움이 있는 실정이다.', '이에 따라, 두꺼운 하층막이 완전히 식각되기 전에 감광막 패턴이 먼저 제거되어 하부 절연막 패턴을 형성할 수 없게 되는 문제가 있는 바, 근래에는 감광막 하부에 주로 탄화수소(hydro-carbon) 화합물을 이용한 탄소막(비정질탄소막, ACL; amorphous carbon layer)을 별도로 추가하여 하드마스크(hardmask)로 이용하고 있다.그러나 최근 3차원 수직 적층형 낸드 플래시(3D V-NAND flash) 및 DRAM 커패시터(capacitor) 공정 등에서는 수 마이크로미터(㎛) 수준의 두꺼운 다층 절연막(산화막, 질화막 등)을 증착한 후, 하부 층과의 전기적 연결을 위해 종횡비(A/R, aspect ratio)가 30:1 이상인 패턴을 형성할 필요가 있다.이 경우, 종래의 탄소막 하드마스크를 사용하게 되면 장시간의 식각 공정이 진행되는 동안 하드마스크 패턴이 유지되지 못하여 하층막 패턴 구현이 어렵기 때문에, 이를 극복할 수 있는 새로운 고선택비의 하드마스크 물질에 대한 요구가 증대되고 있는 실정이다.상기와 같은 문제점을 해결하기 위하여, [선행기술문헌1]에는 탄소막을 형성하는 과정에서 수소 가스를 추가로 투입하여 박막의 밀도를 증가시키고 식각 후 플라즈마에 의한 제거가 가능한 하드마스크 물질의 제조 방법이 개시되어 있고, [선행기술문헌2]에는 탄화수소 가스에 헬륨 가스를 첨가하여 다이아몬드 유사(DLC; diamond-like carbon) 탄소막을 제조하는 방법이 개시되어 있다.그러나 상기 방법들은 여전히 벤젠 구조를 갖는 액상 단량체(monomer)를 사용하여 고분자 구조 내에 다공성(porous) 구조의 벤젠이 상당량 포함되기 때문에 박막의 밀도를 증가시키는데 한계가 있고, 이에 따라 최근에 더욱 심각히 요청되는 하드마스크 물질의 식각 선택비의 증가에 대응하기에는 역부족인 상황이다.', '28.', '6.']